(57)【特許請求の範囲】
【請求項１】
重金属含有灰に水と活性炭とリン酸又はその塩とを加えて混練することにより、重金属含有灰中の重金属を固定化することを特徴とする重金属含有灰の処理方法。
【発明の詳細な説明】
【０００１】
【発明の属する技術分野】
本発明は重金属含有灰の処理方法に係り、特に、都市ごみや産業廃棄物などの焼却プラントから発生する焼却灰や、排ガスに同伴して発生し、電気集塵機やバグフィルターで捕集された飛灰（以下、これら焼却灰及び飛灰を「重金属含有灰」と称する。）を容易かつ効率的に処理して、含有される重金属の溶出を確実に防止する方法に関する。
【０００２】
【従来の技術】
都市ごみや産業廃棄物を焼却プラントで焼却した時に発生する重金属含有灰は、従来、埋立て、地盤工事などに有効利用されている。
【０００３】
しかしながら、重金属含有灰中には、重金属類が多量に含有されているため、その利用に当っては、重金属の溶出の問題がある。特に、排ガス中のＨＣｌやＳＯｘを消石灰で除去する時に発生する未反応の消石灰などを多く含む飛灰は、水と接触した時のｐＨが高くなり、鉛が多量に溶出する場合がある。
【０００４】
従来、重金属含有灰の中の重金属の溶出を防止する方法として、飛灰或いは飛灰と焼却灰の混合物に水酸化カルシウム源の存在下で特定量の水溶性リン酸又はその塩を添加して、カドミウム及び鉛の溶出を防止する方法（特公平４−６１７１０号公報）が提案されている。
【０００５】
【発明が解決しようとする課題】
この提案方法は従来法と比べ、極めて効率良く飛灰中の重金属の溶出を防止できるが、未反応の消石灰を多量に含んでいる飛灰を処理する場合には、添加した水溶性リン酸又はその塩がこの消石灰との反応に消費されてしまい、このため、溶出液のｐＨが下がらず、結果として鉛の溶出が避けられない場合があった。
【０００６】
本発明は、上記提案方法の問題点を解決し、未反応の消石灰を多量に含む重金属含有灰であっても、ｐＨ調整を要することなく、容易かつ効率的に処理して重金属含有灰中の重金属を固定化することによりその溶出を確実に防止する処理方法を提供することを目的とする。
【０００７】
【課題を解決するための手段】
本発明の重金属含有灰の処理方法は、重金属含有灰に水と活性炭とリン酸又はその塩とを加えて混練することにより、重金属含有灰中の重金属を固定化することを特徴とする。
【０００８】
本発明によれば、重金属含有灰に水と活性炭を添加して混練することにより、重金属含有灰中の鉛やカドミウムなどの重金属が活性炭の表面及び細孔に吸着されることで、重金属を安定かつ確実に固定化することができる。
【０００９】
このため、未反応の消石灰を多量に含む飛灰であっても、ｐＨ調整を要することなく、重金属の溶出を確実に防止することができる。また、更にリン酸又はその塩を添加することにより、重金属飛灰中の鉛やカドミウムなどの重金属をより確実に固定化することができる。
【００１０】
【発明の実施の形態】
以下に本発明を詳細に説明する。
【００１１】
本発明においては、重金属含有灰に水と活性炭とリン酸又はその塩とを加えて混練することにより重金属含有灰中の重金属を固定化する。
【００１２】
本発明において、水、活性炭、リン酸又はその塩の添加順序には特に制限はなく、水を添加した後活性炭、次いでリン酸又はその塩を添加しても良く、活性炭を添加した後水とリン酸又はその塩を添加しても良い。また、水と活性炭とリン酸又はその塩とを同時に添加しても良い。この場合、水と活性炭とを予め混合し、スラリー状としたものを添加しても良い。また、リン酸又はその塩は、リン酸又はその塩の水溶液の形で添加し、水量が不足する場合はその分、別途水を添加しても良い。
【００１３】
重金属含有灰に対する水の添加量は、重金属含有灰に対して１０〜６０重量％とするのが好ましい。本発明において、水の添加量による処理効果には殆ど差はないことから、水添加量は作業性等に応じて適宜決定される。
【００１４】
一方、活性炭の添加量は重金属含有灰に対して１〜５０重量％とするのが好ましい。
【００１５】
なお、本発明で用いる活性炭としては特に制限はなく、ヤシガラ炭、コール炭、ピート炭など吸着能のある活性炭であればいずれも使用可能である。
【００１６】
リン酸又はその塩としては、正リン酸、ポリリン酸、亜リン酸、メタリン酸、リン酸三ナトリウム、リン酸水素二ナトリウム、リン酸二水素ナトリウム、リン酸三カリウム、リン酸水素二カリウム、リン酸二水素カリウム、リン酸三リチウム、リン酸水素二リチウム、リン酸二水素リチウム、又はこれらの混合物などが例示される。
【００１７】
リン酸又はその塩の添加量は、重金属含有灰に対して１〜１０重量％とするのが好ましい。
【００１８】
本発明によれば重金属含有灰に水と活性炭とリン酸又はその塩を加えて混練することにより、重金属の溶出が殆どない混練物が得られる。なお、この混練方法は、重金属含有灰と活性炭等とが均一に混ざる方法であれば、どのような方法を用いてもよい。この混合物は、通常の場合、埋立処分される。
【００１９】
【実施例】
以下に実施例を挙げて本発明をより具体的に説明する。
【００２０】
なお、以下の実施例において処理した飛灰（原灰）の成分組成は表１に示す通りである。
【００２１】
【表１】
0003716473.tif 000002
【００２２】
実施例１〜４、比較例１〜４
５０ｇの原灰Ｉを５００ｍｌのポリビーカーに採り、水を原灰Ｉに対して４０重量％添加し、更に表２に示す量のヤシガラ活性炭を単独で又は正リン酸と併用して添加し、スパーテルで十分に混練した。
【００２３】
得られた混練物について環境庁告示１３号試験に準じて溶出試験を行い、結果を表２に示した。
【００２４】
比較例５
原灰Ｉを何ら処理することなくそのまま環境庁告示１３号試験に準じて溶出試験を行い、結果を表２に示した。
【００２５】
比較例６〜９
活性炭の代りに正リン酸を表２に示す割合で添加したこと以外は比較例１と同様に処理し、環境庁告示１３号試験に準じて溶出試験を行い、結果を表２に示した。
【００２６】
【表２】
0003716473.tif 000003
【００２７】
表２より明らかなように、活性炭の添加により重金属の溶出を有効に防止することができ、特に、原灰に対して３０重量％のヤシガラ活性炭の添加で、ｐＨ１２．４において、Ｐｂ溶出量を０．０５ｍｇ／ｌ以下にすることができる。一方、正リン酸のみを添加した場合には、原灰に対して２２．５重量％添加することで、ｐＨがわずかに低下して１２．３となるが、Ｐｂ溶出量は０．１２ｍｇ／ｌであり、溶出防止効果は十分ではない。また、ヤシガラ活性炭と正リン酸との併用効果が見られ、ヤシガラ活性炭１０重量％と正リン酸１１．３重量％の添加によってＰｂ溶出量は０．０５ｍｇ／ｌ以下に低下した。
【００２８】
実施例５〜８、比較例１０〜１３
原灰Ｉの代りに原灰IIを用い、また、正リン酸の代りにリン酸水素二カリウム（Ｋ２ＨＰＯ４）を表３に示す割合で用いたこと以外は実施例１〜４及び比較例１〜４と各々同様に処理を行い、得られた混練物について環境庁告示１３号試験に準じて溶出試験を行い、結果を表３に示した。
【００２９】
比較例１４
原灰IIを何ら処理することなくそのまま環境庁告示１３号試験に準じて溶出試験を行い、結果を表３に示した。
【００３０】
比較例１５〜１８
活性炭の代りにＫ２ＨＰＯ４を表３に示す割合で添加したこと以外は比較例１０と同様に処理し、環境庁告示１３号試験に準じて溶出試験を行い、結果を表３に示した。
【００３１】
【表３】
0003716473.tif 000004
【００３２】
表３より明らかなように、活性炭の添加により重金属の溶出を有効に防止することができ、特に、原灰に対して３０重量％のヤシガラ活性炭の添加で、ｐＨ６．８において、Ｐｂ溶出量を０．０５ｍｇ／ｌ以下、Ｃｄ溶出量を０．０１ｍｇ／ｌ以下にすることができる。一方、Ｋ２ＨＰＯ４のみを添加した場合には、原灰に対して３０．０重量％添加することで、ｐＨ６．３、Ｐｂ溶出量０．０５ｍｇ／ｌ以下、Ｃｄ溶出量０．０９ｍｇ／ｌであり、Ｃｄの溶出防止効果は十分ではない。また、ヤシガラ活性炭とリン酸塩との併用効果が見られ、ヤシガラ活性炭１０重量％とＫ２ＨＰＯ４２０重量％の添加によりＰｂ溶出量は０．０５ｍｇ／ｌ以下、Ｃｄ溶出量は０．０１ｍｇ／ｌ以下に低下させることができた。
【００３３】
【発明の効果】
以上詳述した通り、本発明の重金属含有灰の処理方法によれば、未反応の消石灰の含有の有無にかかわらず、あらゆる重金属含有灰に対して、ｐＨ調整を要することなく、容易かつ効率的に処理して、鉛やカドミウムなどの重金属を固定化し、処理物からの重金属の溶出を確実に防止することができる。